(57)【要約】一態様においては、本発明は、ビーズ結合剤層（１４）中に部分的に埋め込まれ、かつそれから部分的に突出し、そしてこの突出する微小球の周りに配設されている受像材を有する複数の再帰反射性微小ビーズ（１２）を含む再帰反射性層を含むセキュリティラミネート（１０）を提供する。別の実施態様においては、このセキュリティラミネート（１０）は再帰反射性光中で見ることができる証印パターンを更に含む。別の実施態様においては、このセキュリティラミネート（１０）はこの受像材上に画像形成される。
2005517561.tif 000002
【特許請求の範囲】
【請求項１】
ビーズ結合剤中に部分的に埋め込まれ、かつそれから部分的に突出し、そして微小ビーズが再帰反射性状態となるように、前記突出する微小球の周りに配設された受像材を有する複数の再帰反射性微小ビーズを含む再帰反射性層を含む、透明または半透明なセキュリティラミネート。
【請求項２】
再帰反射性光下で視認可能なセキュリティ証印を更に含む請求項１に記載のセキュリティラミネート。
【請求項３】
前記受像材上に可視画像を更に有する請求項１に記載のセキュリティラミネート。
【請求項４】
前記受像材がポリビニルピリジンを含む請求項１に記載のセキュリティラミネート。
【請求項５】
前記可視画像が染料あるいは顔料ベースのインキを含む請求項３に記載のセキュリティラミネート。
【請求項６】
前記画像が水性インキを含む請求項３に記載のセキュリティラミネート。
【請求項７】
前記水性インキがインクジェットインキである請求項６に記載のセキュリティラミネート。
【請求項８】
前記画像が人間の顔、署名、指紋、英数字情報、バーコード、または任意のこれらの組み合わせの画像を含む請求項３に記載のセキュリティラミネート。
【請求項９】
前記微小ビーズにわたってキャリアペーパーを更に含む請求項１に記載のセキュリティラミネート。
【請求項１０】
前記受像材が多価金属塩を含む請求項１に記載のセキュリティラミネート。
【請求項１１】
（ａ）請求項１に記載のセキュリティラミネート、および
（ｂ）前記セキュリティラミネートが挿入される、または別の方法で取り付けられる有価文書
を組み合わせて含むセキュリティ文書。
【請求項１２】
前記有価文書がパスポート、ＩＤカード、金融証書、入場証、または所有証明書である請求項１１に記載のセキュリティ文書。
【請求項１３】
前記有価文書が織られたものであるか、あるいは織られていないものである請求項１１に記載のセキュリティ文書。
【請求項１４】
請求項１に記載のセキュリティラミネート上に画像を印刷する段階を含む、セキュリティラミネートに画像を形成する方法。
【請求項１５】
インクジェットプリンターを用いて前記画像を印刷する請求項１４に記載の方法。
【請求項１６】
請求項１に記載のセキュリティラミネートを提供する段階と、
印刷し、そして前記セキュリティラミネートを有価文書に取り付けるための指示を提供する段階と
を含むセキュリティ文書を作製する方法。
【請求項１７】
前記有価文書がパスポート、ＩＤカード、金融証書、入場証、または所有証明書である請求項１６に記載の方法。
【発明の詳細な説明】
【技術分野】
【０００１】
本発明は、文書上あるいはその中の安全対策（ｓｅｃｕｒｉｔｙ  ｆｅａｔｕｒｅ）として使用するセキュリティラミネートに関する。
【背景技術】
【０００２】
例えば、パスポート、ＩＤカード、入場証、所有証明書、金融証書などの有価文書は、個人化データにより特定の個人に割り当てられることがある。個人化データは、画像として存在する場合もあるが、写真、署名、指紋、個人的な英数字情報、およびバーコードを含むことができ、そして検査のためにこの文書を提示した人が、この文書が割り当てられている人であるという人間による確認または電子的な確認を可能とする。偽造技術を使用して、このような文書上の個人化データを変えることができ、このようにして認可されていない人間が検査段階を通過し、この文書を不正な方法で使用することが可能になるという懸念が広く行き渡っている。
【発明の開示】
【発明が解決しようとする課題】
【０００３】
多数の安全対策が有価文書を認証するために開発されてきた。従って、何気なく見る際に本物の文書に似ているが、本物の文書に存在することが知られている可視的なあるいは潜在的な安全対策を欠く文書が偽造者により作製されることを防止する。可視的な安全対策は、ホログラムおよび他の光学的に可変な回折画像、エンボスした画像、および色シフトフィルムを含むが、潜在的な安全対策は、特定の波長の光、偏光、または再帰反射性光の下での検査などの特定の条件下でのみ視認可能である画像を含む。更に精緻なシステムは、この文書を検査し、そして本物であることを証明するための特別な電子装置を必要とする。しばしば、これらの安全対策は親文書が本物であることを証明することを対象にしているが、個人化データが本物であることに関してほとんど情報を伝達しない。個人化データについての情報を伝達するか、あるいは個人化データの改ざんを防止する更なる機能が必要とされる。
【０００４】
今日特に興味があるのは、特別なツールに頼る必要性なく偽造が行われたことを決定することができる能力である。通常の照明条件、例えば拡散した白熱あるいは蛍光光源を用いて、このような改ざんが行われたことを決定する能力への強い要望がある。
【０００５】
普通、有価文書上の個人化データは、画像をラミネート層の間に封入することにより保護され、このようなラミネートの１つ以上の層は改ざんの視認可能な証拠を示すように設計されることが多い。封入により個人化データを保護する文書の製造は、ロール供給と打ち抜きの関連した機能を含む、印刷と加熱ラミネート化の複合した機能を実行できるハードウエアを必要とする。このようなハードウエアは入手可能である一方で、多少複雑で、高価であり、小規模の発行者の手に届かないことが多い。
【０００６】
更に懸念されるのは、通常、ラミネートとラミネートにより保護されるデータが２つの区別できる、別々の層中に存在することであり、そしてこの２つの層を注意深く分離し、そしてこのセキュリティ文書にいかなる視認可能な損傷をも与えること無くデータを変えることが通常試みられる方法である。耐久性と耐改ざん性を有する個人化された有価文書の単純な、迅速なそして安価な製造を可能とする技術には大きな有用性と価値があるであろう。
【課題を解決するための手段】
【０００７】
一態様においては、本発明は、ビーズ結合剤中に部分的に埋め込まれ、かつそれから部分的に突出し、そして微小ビーズが再帰反射性状態になるように、突出する微小球の周りに配設された受像材を有する複数の再帰反射性微小ビーズを含む再帰反射性層を含む、セキュリティラミネートを提供する。別の実施態様においては、このセキュリティラミネートは再帰反射性光中で見ることができる証印パターンを更に含む。別の実施態様においては、このセキュリティラミネートはこの受像材上に画像形成されている。
【０００８】
別の態様においては、本発明は、文書に本発明のセキュリティラミネートが挿入される、あるいは別の方法で取り付けられるセキュリティ文書を提供する。
【０００９】
別の態様においては、本発明は、画像を本発明のセキュリティラミネート上に印刷する段階を含む、画像形成されたセキュリティラミネートを製造する方法を提供する。
【００１０】
別の態様においては、本発明は、本発明のセキュリティラミネートを提供する段階と、印刷し、有価文書にこのセキュリティラミネートを取り付ける指示を提供する段階とを含む、セキュリティ文書を製造する方法を提供する。
【００１１】
本明細書で使用されるように「再帰反射性」なる用語は、入射光線を入射方向に反平行な方向に、あるいはほぼそのように反射して、入射光を光源またはその直近に戻す属性を指す。
【００１２】
本発明は、微小ビーズの除去により受像材上に画像のある物理的改ざんを示すセキュリティラミネートを提供する。微小ビーズの除去の結果、再帰反射性が低下するか、あるいは通常の光源に対して見た場合、ラミネート中の明瞭なパッチが観察される。本発明のセキュリティラミネートは、また、ラミネートの破壊による改ざん、または層間剥離時の、あるいは層間剥離を行っている間の文書からの紙繊維の剥離による改ざんも示す。本発明のセキュリティラミネートは、また、再帰反射性光下での検査によってのみ視認可能であるセキュリティ証印を含む、１つ以上の可視的なあるいは潜在的な安全対策も含んでもよい。
【発明を実施するための最良の形態】
【００１３】
本発明のセキュリティラミネートは、受像材上に画像を設けた場合、再帰反射性層およびセキュリティ証印が再帰反射性光下では視認可能であるが、通常の照明条件下では肉眼で実質的に知覚できないように再帰反射性層上に配設された受像材を含む。本発明のセキュリティラミネートの構成は、安全対策と画像が単一層に合体されているようなものである。
【００１４】
本発明の実施態様においては、セキュリティラミネートは透明である。本発明の他の実施態様においては、セキュリティラミネートは半透明である。画像を裏面から逆の形式で観察し、そして通常の照明条件に対してこのラミネートを保持することにより、ラミネート中の改ざんの証拠を検出してもよいように、本発明のこのような実施態様が安全対策を含んでもよい。
【００１５】
本明細書で使用されるように、「通常の照明条件」なる用語は、部屋の照明に通常使用される光のように、実質的に拡散した外周光の存在を指す。「再帰反射性光」なる用語は、自動車のヘッドライトにより、あるいはフラッシュライトにより投光される光のように、実質的に平行とされ、そして光源またはその直近に戻る外周光を指す。「肉眼」なる用語は、例えば拡大により増強されたものでない、通常の（あるいは通常に補正された）人間の視力を意味する。
【００１６】
断面である図１に示すように、本発明のセキュリティラミネート１０の一実施態様は、ビーズ結合剤１４（一緒に、再帰反射性層１８）中に部分的に埋め込まれ、かつそれから突出した反射体層１３、このビーズ結合剤に結合した接着層１６、およびこの微小ビーズの間および／または周りに配設された受像材２０を有する再帰反射性ガラス微小ビーズ１２を含む。この図１においては、セキュリティラミネート１０は、通常の照明条件下で見た時セキュリティラミネート１０から好ましくは視認可能である可視証印２４を有する基材２２に結合されている。この実施態様においては、この再帰反射性層は実質的に透明であり、可視証印２４は通常の照明条件下で照明した場合視認可能であり、そして潜在的なセキュリティ証印２６を付けた再帰反射性層１８は再帰反射性光で照明した場合視認可能である。このような再帰反射性層の例はＣＯＮＦＩＲＭセキュリティラミネートである。ＣＯＮＦＩＲＭセキュリティラミネートは、ガラス微小ビーズの露出された単層、この微小ビーズの裏面上に印刷された証印パターン、この印刷された証印とこの微小ビーズの裏面上の透明反射体層、およびビーズ結合層を含む。この反射体層は、米国特許第３，８０１，１８３号明細書に記載されているような、透明な高屈折率材料が好ましい。
【００１７】
本発明の本発明の別の実施態様を図２に示す。この実施態様においては、セキュリティラミネート４０は、ビーズ結合剤４４（一緒に、再帰反射性層４８）中に部分的に埋め込まれ、かつそれから突出した反射体層４３、このビーズ結合剤に結合した接着層４６、およびこの微小ビーズの間および／または周りに配設された受像材２０を有する再帰反射性ガラス微小ビーズ４２を含む。セキュリティラミネート４０は、通常の照明条件下で見た時セキュリティラミネート１０から好ましくは視認可能である画像、または可視証印２４を有する基材５２に結合されている。この実施態様においては、再帰反射性層４８は再帰反射性光で照明した場合に再帰反射性であるが、セキュリティ証印はこのビーズ上に存在しない。単一層あるいは多層の反射体層を有する微小ビーズを含むこのような再帰反射性層の例は、米国特許第３，７００，３０５号明細書に記載されている。
【００１８】
ビーズ結合剤中に反射体層を有するガラスビーズを含む他の有用な再帰反射性層は、ＣＯＮＦＩＲＭ  ＥＳセキュリティラミネートおよび露出された微小ビーズ構成体、すなわちビーズ結合剤の中に部分的に埋め込まれている微小ビーズを有する任意の他の再帰反射性層中のものを含む。この反射体層は、透明な高屈折率材料であるか、あるいは半透明であるのが好ましくい。有用な反射体層材料の例は、三酸化ビスマス、硫化亜鉛、二酸化チタン、酸化ジルコニウム、および硫化亜鉛／Ｎａ3ＡｌＦ6の積層体を含む。
【００１９】
通常、この再帰反射性層の微小ビーズは、このビーズ結合剤の中にほぼ半球状に埋め込まれている。しかしながら、このビーズ結合剤の中に埋め込まれた微小ビーズの量は、この微小ビーズの直径の２５〜７５％まで変わってもよい。
【００２０】
一般に、この微小ビーズの間および／または周りに存在するインキ受容性材料の量は、ビーズ結合剤中に埋め込まれていない微小ビーズの容積に依存する。この微小ビーズが再帰反射性状態である限り、この量は制限されない。すなわちこのインキ受容性材料を画像形成した後、この微小ビーズが再帰反射性状態であるのが好ましいという条件付きで、この微小ビーズの一部あるいは実質的な部分、あるいは全部を透明なインキ受容性材料により被覆してもよい。好ましくは、この微小ビーズはインキ受容性材料により完全に被覆されない。
【００２１】
このセキュリティラミネート中で使用される微小ビーズは、通常、ガラスであり、サイズで１０〜２００マイクロメーターの範囲である。別の実施態様においては、このガラスビーズは、サイズで２５マイクロメーター〜７５マイクロメーターの範囲である。このようなガラス微小ビーズは、通常、少なくとも約１．８の屈折率を有する。
【００２２】
有用なビーズ結合は、ウレタン、アクリル、ホットメルト接着剤、およびこれらの組み合わせを含む。好ましくは、このビーズ結合剤は透明である。
【００２３】
このビーズ結合剤と結合するのに有用な接着剤は、ホットメルト接着剤、例えばエチレン／アクリル酸（ＥＡＡ）コポリマー、エチレン／酢酸ビニル（ＥＶＡ）コポリマー、エチレン／アクリル酸エチル（ＥＥＡ）コポリマー、エチレン／アクリル酸メチル（ＥＭＡ）コポリマー、およびポリエチレンを含むものを含む。好ましくは、この接着剤は透明である。
【００２４】
受像材
本発明のセキュリティラミネートの受像材は、画像または他の情報を識別可能あるいは判読可能な形で受け取るのに使用される。通常、この受像材は水および磨耗抵抗性である。好ましい受像材は水性インキを含む画像を受容する能力がある。別の実施態様においては、この受像材はインクジェットプリンターから画像を受容する能力がある。好ましくは、この受像材は透明である。有用な受像材は、硫酸アルミニウムなどの多価金属塩、ビニルピロリドンホモポリマーおよびコポリマーとこれらの置換誘導体；酢酸ビニルコポリマー、例えば、ビニルピロリドンと酢酸ビニルのコポリマー、酢酸ビニルとアクリル酸のコポリマー；ポリビニルアルコール；アクリル酸ホモポリマーおよびコポリマー；セルロースポリマー；アリルアルコール、アクリル酸、および／またはマレイン酸またはこれらのエステルとのスチレンコポリマー；アルキレンオキシドポリマーおよびコポリマー；ゼラチンと変成ゼラチン；多糖；米国特許第５，７６６，３９８号明細書；第４，７７５，５９４号明細書；第５，１２６，１９５号明細書；第５，１９８，３０６号明細書に開示されているようなものなどを含む。このような材料は、場合によっては無機材料、例えばアルミナおよび／またはシリカ粒子も含んでもよい。
【００２５】
一実施態様においては、この受像材はポリビニルピリジンを含み、そして架橋剤および／または媒染剤を更に含んでもよい。ポリビニルピリジンは、適切な酸により少なくとも部分的に中和した場合、架橋可能である水溶性ポリマーである。好ましいポリビニルピリジンはポリ（４−ビニルピリジン）である。この受像材は、１５を超え約１００乾燥質量パーセントまでのポリビニルピリジンを含有してもよい。一実施態様においては、本発明の受像材は、乾燥基準で少なくとも１５質量パーセントを超えるポリビニルピリジンを含有する。他の実施態様においては、この受像材は、少なくとも２０、少なくとも２５、少なくとも３０、あるいは少なくとも３５質量パーセントのポリビニルピリジンを含有する。他の実施態様においては、この受像材は、乾燥基準で２０〜１００、３０〜１００、４０〜１００、４５〜１００、あるいは４５〜８５質量パーセントのポリビニルピリジンおよび２０と１００質量パーセントの間の任意の全量または部分量を含有する。
【００２６】
本発明の受像材は１つ以上の架橋剤を含有してもよい。この架橋剤は、このポリビニルピリジンを架橋することにより耐久性のインキ受容体を生成する。有用な架橋剤は、これらに限定されないが、多官能性アジリジン化合物（例えば、Ｓｙｂｒｏｎ  Ｃｈｅｍｉｃａｌｓ（Ｂｉｒｍｉｎｇｈａｍ，ＮＪ）から入手できるＸＡＭＡ−２およびＸＡＭＡ−７）、多官能性エポキシ化合物（例えば、Ｒｅｓｏｌｕｔｉｏｎ  Ｐｅｒｆｏｒｍａｎｃｅ  Ｐｒｏｄｕｃｔｓ（Ｈｏｕｓｔｏｎ，ＴＸ）から入手できるＨＥＬＯＸＹ  Ｍｏｄｉｆｉｅｒ４８、またはＥｘｐｒｉｔ  Ｔｅｃｈｎｏｌｏｇｉｅｓ（Ｓａｒａｓｏｔａ，ＦＬ）から入手できるＣＲ−５Ｌ）、多官能性イソプロピルオキサゾリン化合物（例えば、Ｅｘｐｒｉｔ  Ｔｅｃｈｎｏｌｏｇｉｅｓ（Ｓａｒａｓｏｔａ，ＦＬ）から入手できるＥＰＯＣＲＯＳ  ＷＳ−５００）、およびエポキシ官能性メトキシシラン化合物（例えば、Ｄｏｗ  Ｃｏｒｎｉｎｇ（Ｍｉｄｌａｎｄ，ＭＩ）から入手できるＺ−６０４０シラン）を含む。
【００２７】
本発明の受像材は、このポリビニルピリジンを架橋して、耐久性でかつ耐水性の受容体を形成するのに有効量の架橋剤を含有してもよい。単位重量の架橋剤当りの架橋部位数は、通常、特定の架橋剤の有効性を特徴付ける。架橋部位数（時には「等量」とも呼ばれる）は、架橋剤量が架橋対象の材料と理論的に形成することができる最大結合数を指す。等量重量は、１モルの等量または架橋部位を含有する架橋剤のグラム数を指す。
【００２８】
本発明の受像材は、１グラムのポリビニルピリジン当り０．００６〜１．５ミリモルの架橋部位、０．０３〜０．６ミリモルの架橋部位、または０．０３〜０．３ミリモルの架橋部位を含有してもよい。
【００２９】
ポリビニルピリジンを含む受像材は、１つ以上の媒染剤を含有してもよい。「媒染剤」は、本明細書で使用されるようにインキ中の染料と結合または相互作用を形成する材料である。媒染剤は、画像に耐久性、特に耐水性をもたらすためにインキ染料の固定に使用される。好ましい媒染剤は、カチオン性部分、例えば４級アミノ基を含有する材料または化合物である。有用な媒染剤は、これらに限定されないが、ＦＲＥＥＴＥＸ  ６８５（Ｎｏｖｅｏｎ，Ｉｎｃ．（Ｃｌｅｖｅｌａｎｄ，ＯＨ）から入手できるポリ４級アミン）、ＤＹＥＦＩＸ  ３１５２（Ｂａｙｅｒ（Ｐｉｔｔｓｂｕｒｇｈ，ＰＡ）から入手できる塩化アンモニウム−シアノグアニジン−ホルムアルデヒドコポリマー）、ＧＬＡＳＣＯＬ  Ｆ２０７（Ｃｉｂａ  Ｓｐｅｃｉａｌｔｙ  Ｃｈｅｍｉｃａｌｓから入手できる２−プロペン−１−アミニウム、Ｎ，Ｎ−ジメチル−Ｎ−２−プロペニル−、クロリド、ホモポリマー）を含む。ポリビニルピリジンを含む受像材は、約７０までの、約６０までの、約５０までの、約４０までの、あるいは約３０乾燥質量パーセントまでの媒染剤およびゼロと７０乾燥質量パーセントの間の任意の全量または部分量を含有してもよい。他の実施態様においては、この受像材は４０〜９０質量パーセントの媒染剤を含有してもよい。
【００３０】
本発明のセキュリティラミネートは、概ね、微小ビーズが受像材から突出するか、あるいはほぼ突出するように受像材組成物を再帰反射性層に塗布し、次にこの組成物を乾燥して、受像材を形成することにより製造される。室温または高温で乾燥を行ってもよい。
【００３１】
Ｍａｙｅｒロッドなどの一般に知られている方法により、この受像材組成物を再帰反射性層に塗布してもよい。
【００３２】
本発明のセキュリティラミネートの再帰反射性層を作製する典型的な方法は、米国特許第３，８０１，１８３号明細書に記載されている。一般に、この方法は、感圧接着剤またはポリエチレン被覆のキャリアペーパー上に微小ビーズを被覆する段階、場合によっては微小ビーズ上に証印を印刷する段階、微小ビーズ（存在するならば、この証印にわたって）に反射体を塗布する段階、反射性微小ビーズにわたってビーズ結合剤組成物を塗布して、ビーズ結合剤を形成する段階、ビーズ結合剤にわたって接着層、例えばホットメルト接着層を塗布する段階、そして次にキャリアペーパーを除去して、微小ビーズを露出する段階を含む。場合によっては、このビーズ結合剤上に接着層を有する再帰反射性層は、接着層にわたって剥離ライナーを含んでもよい。
【００３３】
既知の画像形成法、例えばインクジェット印刷により、インキを使用して、本発明のセキュリティラミネートに画像形成してもよい。有利なこととして、インクジェットプリンターと水性インキを用いて本発明のセキュリティラミネートを画像形成してもよい。このインキは、顔料あるいは染料ベースの着色剤を使用してもよい。
【００３４】
本発明のセキュリティラミネートは、任意の有価文書、例えばパスポート、ＩＤカード、ラベル、入場証、所有証明書、金融証書などについて使用可能である。この有価文書は織ったものでなくとも、あるいは織ったものであってもよい。本発明のセキュリティラミネートを画像形成し、そして有価証券に接着してもよく、あるいは画像形成し、バッキングに接着し、次に製造工程の一部として文書、例えばパスポートの中に挿入してもよい。別法として、本発明のセキュリティラミネートを最初に文書に取り付けるか、あるいは文書の中に挿入し、次に画像形成してもよい。
【実施例】
【００３５】
特記しない限り、示した量はすべて重量によるものである。特記しない限り、成分はすべてＡｌｄｒｉｃｈ  Ｃｈｅｍｉｃａｌ  Ｃｏ．（Ｍｉｌｗａｕｋｅｅ，ＷＩ）から入手できる。使用した水は脱イオンしたものであった。
【００３６】
「ＣＯＮＦＩＲＭ  ＥＳ」は、Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（Ｓａｉｎｔ  Ｐａｕｌ，ＭＮ）から入手できる、ビーズ結合剤中にガラスビーズを有するセキュリティラミネートの商標である。
【００３７】
「ＦＲＥＥＴＥＸ  ６８５」は、Ｎｏｖｅｏｎ，Ｉｎｃ．（Ｃｌｅｖｅｌａｎｄ，ＯＨ）から入手できるカチオン性ポリアミンの商品名である。
【００３８】
「ＨＥＬＯＸＹ  ＭＯＤＩＦＩＥＲ  ４８」は、Ｒｅｓｏｌｕｔｉｏｎ  Ｐｅｒｆｏｒｍａｎｃｅ  Ｐｒｏｄｕｃｔｓ（Ｈｏｕｓｔｏｎ，ＴＸ）から入手できる多官能性エポキシ架橋剤に対する商品名である。
【００３９】
「ＲＥＩＬＬＩＮＥ  ４２０」は、Ｒｅｉｌｌｙ  Ｉｎｄｕｓｔｒｉｅｓ，Ｉｎｃ．（Ｉｎｄｉａｎａｐｏｌｉｓ，ＩＮ）から入手できる４０％ポリ（４−ビニルピリジン）の溶液に対する商品名である。
【００４０】
実施例１
次の３つの組成物を作製した。
組成物Ａ：１０部のＲＥＩＬＬＩＮＥ  ４２０に２部の氷酢酸を添加し、よく混合し、次に５部のＩＰＡを添加し、よく混合し、次に１５部の水を添加することにより、作製した。
組成物Ｂ：１０部のＦＲＥＥＴＥＸ  ６８５を３８部の水と混合することにより、作製した。
組成物Ｃ：１部のＨＥＬＯＸＹ  ＭＯＤＩＦＩＥＲ  ４８を１５部のエタノールと混合することにより、作製した。
【００４１】
ＣＯＮＦＩＲＭ  ＥＳ片をほぼ５ｍｍ厚のアルミニウムプレートの表面に置き、ＣＯＮＦＩＲＭ  ＥＳの露出した再帰反射性ビーズ面をプレートと反対方向に向けた。高周波発生器（１２０ボルト、５０／６０ヘルツ、０．３５アンペア、Ｅｌｅｃｔｒｏ  Ｔｅｃｈｎｉｃ  Ｐｒｏｄｕｃｔｓ  Ｉｎｃ．（Ｃｈｉｃａｇｏ，ＩＬ）から入手できる）をＣＯＮＦＩＲＭ  ＥＳの表面のほぼ２０ｍｍ上方に通すことにより、ＣＯＮＦＩＲＭ  ＥＳの露出した再帰反射性ビーズ面にコロナ処理を施した。２１部の組成物Ａ、４部の組成物Ｂ、および１部の組成物Ｃを含む混合物を作製した。＃４Ｍａｙｅｒロッド（公称の湿時厚さ＝０．００９ｍｍ）を用いて、ＣＯＮＦＩＲＭ  ＥＳラミネートの露出した再帰反射性ビーズ面上にこの受像材組成物を被覆し、続いてオーブン中ほぼ８０℃でほぼ５分間乾燥した。
【００４２】
再帰反射性ビューアーにより被覆したＣＯＮＦＩＲＭ  ＥＳを見ると、この再帰反射性ビーズは再帰反射性であると明瞭に観察され、そしてセキュリティ証印を観察することができた。次に、水性顔料着色インクジェットインキ（Ｅｐｓｏｎ  Ａｍｅｒｉｃａ，Ｉｎｃ．（Ｌｏｎｇ  Ｂｅａｃｈ，ＣＡ）から入手できるプリンターとＴ０３２１２０黒色およびＴ０３２５２０多色カートリッジ）を備えたＥｐｓｏｎ  Ｓｔｙｌｕｓ  Ｃ８０インクジェットプリンターを用いて、この材料を被覆した面に印刷した。得られた画像は、高い色濃度と色の間のブリードまたはフェザリング無しで優れた線のシャープネスを呈した。
【００４３】
この画像形成した試料を水中に約２４時間沈め、そして画像品質は色の間のブリードまたはフェザリングがほとんど無く実質的に不変であった。追加の画像形成した試料をメチルエチルケトン中に約２４時間沈めた。このイエローの着色剤は完全に除去されたが、残りの着色剤（ブラック、シアン、およびマゼンタ）は試料上に残った。追加の試料を水中に５％の水酸化アンモニウムを含む溶液中に約２４時間沈め、そして画像品質は色の間のブリードまたはフェザリングがほとんど無く実質的に不変であった。
【００４４】
実施例２
被覆試料を実施例１におけるように作製した。顔料ベースのブラック水性インクジェットインキ（カートリッジ  ５１６５４Ａ）および染料ベースの色（シアン、マゼンタ、イエロー）の水性インクジェットインキ（カートリッジ  Ｃ６５７８ＤＮ）（Ｈｅｗｌｅｔｔ−Ｐａｃｋａｒｄ（Ｐａｌｏ  Ａｌｔｏ，ＣＡ）から入手できるプリンターとカートリッジ）を備えたＨｅｗｌｅｔｔ−Ｐａｃｋａｒｄ  Ｄｅｓｋｊｅｔ  ９７０Ｃｓｅインクジェットプリンターにより、この被覆試料を印刷した。この印刷試料を実施例１におけるように水、メチルエチルケトン、および水中の５％の水酸化アンモニウム中に約２４時間沈めた。両方の場合、この着色剤の大部分はこの試料上に保持された。
【００４５】
実施例３
被覆した受像材組成物が５部の硫酸アルミニウム、０．５部のジオクチルスルホコハク酸ナトリウム塩、７５部の水、および２５部のイソプロピルアルコールを含むものであったことを除いて、被覆試料を実施例１におけるように作製した。再帰反射性ビューアーにより被覆ＣＯＮＦＩＲＭ  ＥＳを見ると、この再帰反射性ビーズは再帰反射性であると明瞭に観察され、そしてセキュリティ証印を観察することができた。この被覆ＣＯＮＦＩＲＭ  ＥＳを実施例１におけるように印刷した。得られた画像は、高い色濃度と色の間のブリードまたはフェザリング無しで優れた線の鮮明度を呈した。水、メチルエチルケトン、および水中の５％の水酸化アンモニウムに約２４時間沈めた結果は、実施例１におけるものと類似であった。
【図面の簡単な説明】
【００４６】
【図１】基材に結合した本発明のセキュリティラミネートの実施態様の断面図である。
【図２】基材に結合した本発明のセキュリティラミネートの別の実施態様の断面図である。
【図１】
2005517561.tif 000003
【図２】
2005517561.tif 000004
【国際調査報告】
2005517561.tif 000005
2005517561.tif 000006